(57)【要約】【課題】穿孔した穴部分からのコンクリートの中性化を起こさない金属拡張アンカーを提供すること。【解決手段】拡張頭部を備え、他端にねじ部を備えた芯体、この芯体に嵌合し前記拡張頭部側に切り溝を持つ円筒体、この円筒体と芯体の間の隙間を満たし、円筒体と芯体の摺動性を妨げないシール性物質、およびコンクリートの穿孔穴の内径より大きな外径を持つように円筒体の外側に被覆されたシール性物質を持つアンカーボルトを前記拡張頭部側をコンクリートに設けられた穴に円筒体と共にシール材層を円筒体とコンクリートの穿孔穴の間の隙間に変形させながら挿入し拡底頭部にて円筒体の切り溝を有する拡開部を拡底しコンクリートに固定するようにする。アンカーボルト固定後はコンクリートに設けられた穴は外気と完全に遮断され穴内部のコンクリートの中性化を防止することができる。【選択図】      図３
2005016680.tif 000002
【特許請求の範囲】
【請求項１】
固定される基体の穴の内径より小さな外径を有する円筒状に形成され先端部に拡開部を持つ円筒体の外周部に、固定される基体の穴に該円筒体を挿入した際に変形しうるシール性物質を固定される基体の穴の内径より大きな外径に形成したことを特徴とする金属拡張アンカー。
【請求項２】
固定される基体の穴の内径より小さな外径を有する円筒状に形成され先端部に拡開部を持つ円筒体と該拡開部を拡底する芯体の間の隙間に、該拡開部を拡底する際に変形しうるシール性物質を充填してなることを特徴とする請求項１記載の金属拡張アンカー。
【発明の詳細な説明】
【０００１】
【発明の属する技術分野】
本発明は金属拡張アンカーに関しており、さらに詳しくは穿孔した穴部分からのコンクリートの中性化を起こさない金属拡張アンカーに関するものである。
【０００２】
【従来の技術】
従来の金属拡張アンカーとしては、心棒や本体を打込むことによりアンカー先端が開く打込み方式や、アンカー上端に付いているナットを締め付けることによりアンカー先端が開く締め付け方式がある。打ち込み方式としては、芯棒打込み式、内部コーン打込み式、本体打込み式およびスリーブ打込み式等があり、締付け方式としては、コーンナット式、テーパーボルト式、ダブルコーン式及びウエッジ式等がある。
【０００３】
従来のスリーブ打込み式の金属拡張アンカーの例を図１に、またその設置例を図２に示す。拡張頭部１１を備え、他端にねじ部１０を備えた芯体１２、この芯体１２に嵌合し前記拡張頭部１１側に切り溝１４を持つ円筒体１３をもつアンカーボルトを前記拡張頭部１１側をコンクリートに設けられた円筒体１３の直径より大きな内径をもつ穿孔穴１６に挿入し、スリーブを用いて円筒体１３を打ち込み、拡底頭部１１にて円筒体１３の切り溝を有する拡開部１４を拡底しコンクリートに固定するようにする。
【０００４】
上述の金属拡張アンカーはコンクリートに固定後に円筒体１３と芯体１２の間の隙間１５および円筒体１３とコンクリートの穿孔穴１６の間の隙間１７を通して外部の空気が穿孔穴内に流入し、穿孔穴内のコンクリートが中性化する。
【０００５】
金属拡張アンカーの円筒体と穿孔穴の隙間を塞ぐ方法として特許文献１および特許文献２に示されているように金属拡張アンカーと穿孔穴の隙間に液状の接着剤を金属拡張アンカーを穿孔穴に挿入する前あるいは挿入した後に充填接着させる方法があるが、接着剤の効果は接着力の向上を期待したものであり、穿孔穴部分のコンクリートの中性化防止効果を期待したものではない。
【特許文献１】特開昭６０−１７２７１６号公報。
【特許文献２】特開２００１−３５５３４３。
【０００６】
【発明が解決しようとする課題】
しかしながら、液状の接着剤を併用する方法では金属拡張アンカーの設置現場で、金属拡張アンカーを穿孔穴に挿入する前あるいは挿入した後に液状の接着剤を穿孔穴に充填、接着する必要があり、作業が煩雑で作業者により中性化防止効果にバラツキがあるという課題がある。また、隙間１５および隙間１７に接着剤が充填されていることを確認するのは困難であるという課題もある。
【０００７】
本発明は、上記事情に鑑みてなされたものであり、本発明の金属拡張アンカーはその設置作業が簡単で、作業者による中性化防止効果にバラツキがなく、極めて大きな中性化防止効果が容易に得られることを知見して本発明の完成に至った。
【０００８】
【課題を解決するための手段】
即ち、本発明は、固定される基体の穴の内径より小さな外径を有する円筒状に形成され先端部に拡開部を持つ円筒体の外周部に、該円筒体を固定される基体の穴に挿入した際に変形しうる固体状または半固体状のシール性物質を固定される基体の穴の内径より大きな外径となるように形成したことを特徴とする金属拡張アンカーであり、更に固定される基体の穴の内径より小さな外径を有する円筒状に形成され先端部に拡開部を持つ円筒体と該拡開部を拡底する芯体の間の隙間に、該拡開部を拡底する際に変形しうる固体状または半固体状のシール性物質を充填してなることを特徴とする金属拡張アンカーである。
【０００９】
本発明に関わる金属拡張アンカーをコンクリートに設置する場合には従来の金属拡張アンカーの設置と同一の作業で設置でき、設置後はコンクリートに設けられた穴は外気と完全に遮断され穴内部のコンクリートの中性化を防止することができる。
【００１０】
本発明で用いられる金属拡張アンカーは市販されている芯棒打込み式、内部コーン打込み式、本体打込み式およびスリーブ打込み式、コーンナット式、テーパーボルト式、ダブルコーン式及びウエッジ式等の何れの金属拡張アンカーも用いることができるが、これらに限定されるものではない。
【００１１】
また、円筒体と芯体の間の隙間が外部の雰囲気と導通していない構造の金属拡張アンカーにおいては、この隙間には変形しうる固体状または半固体状のシール性物質を充填することなしに用いることもできる。
【００１２】
本発明で用いられる固定される基体の穴の内径より小さな外径を有する円筒状に形成され先端部に拡開部を持つ円筒体の外周部に、該円筒体を固定される基体の穴に挿入した際に変形しうるシール性物質とは金属製円筒体およびコンクリートの圧縮弾性率より小さな圧縮弾性率を有する物質であれば何れの物質も使用可能であるが、作業性を考慮して固体または半固体の性状を有する物質が好ましい。
【００１３】
この固体状または半固体状の物質としては、固体状の物質としてクロロプレンゴム、天然ゴム、シリコンゴム、ポリサルファイドゴム、オレフィンゴム等のゴム類やナイロン、ポリプロピレン、ポリエチレン等の熱可塑性樹脂類、エポキシ樹脂硬化物、アクリル樹脂硬化物、ウレタン樹脂硬化物等の熱硬化性樹脂硬化物類等が挙げられ、半固体状の物質としてはグリス類、ワックス類、ポリエチレングリコール、ポリプロピレングリコール等が挙げられる。
【００１４】
本発明で用いられる固定される基体の穴の内径より小さな外径を有する円筒状に形成され先端部に拡開部を持つ円筒体と該拡開部を拡底する芯体の間の隙間に、該拡開部を拡底する際に変形しうるシール性物質とは金属製円筒体および芯体の圧縮弾性率より小さな圧縮弾性率を有する物質であれば何れの物質も使用可能であるが、作業性を考慮して固体または半固体の性状を有する物質が好ましい。
【００１５】
この固体状または半固体状の物質としては、固体状の物質としてクロロプレンゴム、天然ゴム、シリコンゴム、ポリサルファイドゴム、オレフィンゴム等のゴム類やナイロン、ポリプロピレン、ポリエチレン等の熱可塑性樹脂類、エポキシ樹脂硬化物、アクリル樹脂硬化物、ウレタン樹脂硬化物等の熱硬化性樹脂硬化物類等が挙げられ、半固体状の物質としてはグリース類、ワックス類、ポリエチレングリコール、ポリプロピレングリコール等が挙げられる。
【００１６】
【発明の実施の形態】
以下、本発明を詳細に説明する。本発明の金属拡張アンカーの例を図３に、またその設置例を図４に示す。本発明の金属拡張アンカーの例は拡張頭部１１を備え、他端にねじ部１０を備えた芯体１２、この芯体１２に嵌合し前記拡張頭部１１側に切り溝１４を持つ円筒体１３、この円筒体１３と芯体１２の間の隙間１５を満たし、円筒体１３と芯体１２の摺動性を妨げないシール性物質１９、およびコンクリートの穿孔穴１６の内径より大きな外径を持つように円筒体１３の外側に被覆されたシール材層１８を持つアンカーボルトを前記拡張頭部１１側をコンクリートに設けられた穴１６に円筒体１３と共にシール性物質１８を円筒体１３とコンクリートの穿孔穴１６の間の隙間１７に変形させながら挿入し拡底頭部１１にて円筒体１３の切り溝１４を有する拡開部を拡底しコンクリートに固定するようにする。アンカーボルト固定後はコンクリートに設けられた穴１６は外気と完全に遮断され穴１６内部のコンクリートの中性化を防止することができる。
【００１７】
また、本発明に関わる金属拡張アンカーをコンクリートに設置する場合には従来の金属拡張アンカーの設置と同一の作業で設置でき、設置後はコンクリート穿孔穴の中性化防止効果を発揮する。
【００１８】
【実施例】
次に、実施例により本発明の効果を確認する目的で行った試験の詳細を述べる。
【００１９】
実施例１〜５および比較例１〜２
図５は本試験に用いた従来方法の金属拡張アンカーの正面図であり、市販されている外径９．５ｍｍ、全長５０ｍｍ、スリーブ長さ３０ｍｍのスチール製金属拡張アンカーである。
【００２０】
図６は本試験に用いた本発明に係わる金属拡張アンカーの正面図であり、図５に示した金属拡張アンカーの円筒体の外周部に、該円筒体を固定される基体の穴に挿入した際に変形しうる固体状または半固体状のシール性物質６ａを固定される基体の穴の内径より大きな外径となるように厚み１ｍｍ、長さ１０ｍｍで形成し、さらに円筒体と該拡開部を拡底する芯体の間の隙間に、該拡開部を拡底する際に変形しうる固体状または半固体状のシール性物質６ｂを２０ｍｍ深さで形成した金属拡張アンカーである。
【００２１】
図７は本試験に用いた中性化試験用のコンクリート供試体の鳥瞰図であり、圧縮強度２４Ｎ／ｍｍ２で直径１００ｍｍ×高さ２００ｍｍの大きさのコンクリート柱７１の中心部にドリル径１０ｍｍのコンクリートドリルを用いて、３０ｍｍ深さの穴７２を穿孔したものである。
【００２２】
本試験は図７に示したコンクリート供試体に図５および図６に示した金属拡張アンカーを設置した後、供試体を温度２０±３℃、湿度６０％、ＣＯ２濃度５％の中性化槽内に１ヶ月間静置し、中性化促進試験を実施した。
【００２３】
中性化深さの測定は、中性化促進試験実施後、供試体を切断面７３で切断し、切断面にフェノールフタレイン１％溶液を噴霧し、穿孔穴周囲の赤色に変化していない部分の最大深さを測定し、中性化深さとした。
【００２４】
表１に試験結果を示す。
【表１】
2005016680.tif 000003
【００２５】
表１に示したように、本発明に関わる実施例１〜５においては顕著な中性化防止効果が認められることが明らかになった。
【００２６】
【発明の効果】
以上説明したように、本発明の金属拡張アンカーは、その設置作業が簡単であり、作業者による中性化防止効果にバラツキがなく、極めて大きな中性化防止効果が容易に得られるものである。
【図面の簡単な説明】
【図１】従来のスリーブ打込み式の金属拡張アンカーの代表的な形状図である。
【図２】従来のスリーブ打込み式の金属拡張アンカーの代表的な設置形状図である。
【図３】本発明の金属拡張アンカーの代表的な形状図である。
【図４】本発明の金属拡張アンカーの代表的な設置形状図である。
【図５】本試験に用いた従来方法の金属拡張アンカーの正面図である。
【図６】本試験に用いた本発明の金属拡張アンカーの正面図である。
【図７】本試験に用いた中性化試験用のコンクリート供試体の鳥瞰図である。
【符号の説明】
１０  金属拡張アンカーのねじ部
１１  金属拡張アンカーの拡張頭部
１２  金属拡張アンカーの芯体
１３  金属拡張アンカーの円筒体
１４  金属拡張アンカーの切り溝
１５  金属拡張アンカーの円筒体と芯体の間の隙間
１６  コンクリートの穿孔穴
１７  金属拡張アンカーの円筒体とコンクリートの穿孔穴の間の隙間
１８  金属拡張アンカーの円筒体の外側に被覆されたシール性物質
１９  金属拡張アンアカーの円筒体と芯体の間の隙間を満たしたシール性物質
６ａ  本試験に用いた金属拡張アンカーの円筒体の外側に被覆されたシール性物質
６ｂ  本試験に用いた金属拡張アンアカーの円筒体と芯体の間の隙間を満たしたシール        性物質
７１  本試験に用いたコンクリート柱
７２  本試験に用いたコンクリート柱の穿孔穴
７３  本試験の中性化促進試験実施後の供試体の切断面
【図１】
2005016680.tif 000004
【図２】
2005016680.tif 000005
【図３】
2005016680.tif 000006
【図４】
2005016680.tif 000007
【図５】
2005016680.tif 000008
【図６】
2005016680.tif 000009
【図７】
2005016680.tif 000010